(57)【要約】【課題】光触媒層を有するポリカーボネート樹脂製部材に使用できるシーリング材、及びこのシーリング材を使用した屋根などの構築構造を提供する。【解決手段】表面に光触媒層を形成してなるポリカーボネート樹脂製部材４に使用されるシーリング材Ｓが、有機ポリマー若しくは変性シリコーンポリマーを主成分とし且つポリカーボネート樹脂を侵す可塑剤及び溶剤を含有していない組成とされている。有機ポリマーとしてはポリオキシアルキレン系ポリマーが、また変性ポリマーとしては炭素数が１〜４のポリオキシアルキレンポリマーの末端がジメトキシメチルケイ素基であるポリマーが使用され、必要に応じて充填剤や硬化剤などが添加される。このシーリング材を光触媒付きポリカーボネート屋根板材４に使用することで、光触媒機能を維持でき、クラックも発生しない屋根構造とすることができる。【選択図】  図２
2006077123.tif 000002
【特許請求の範囲】
【請求項１】
ポリカーボネート樹脂製基材の表面に光触媒層を形成してなるポリカーボネート樹脂製部材に使用するシーリング材であって、該シーリング材が有機ポリマー若しくは変性シリコーンポリマーを主成分とし、且つポリカーボネート樹脂を侵す可塑剤及び溶剤を含有していないことを特徴とするシーリング材。
【請求項２】
さらに充填材と硬化剤を含むことを特徴とする請求項１に記載のシーリング材。
【請求項３】
ポリカーボネート樹脂を侵す可塑剤が、フタル酸エステル、脂肪族−塩基酸エステル、グリコールエステル、脂肪酸エステル、リン酸エステル、エポキシ、トリメリット酸エステル、クエン酸エステル、塩素化パラフィン、ポリエステル、グリコレート、ポリプロピレンアジペート、ポリプロピレンセバケート、トリアセチン、トリブチリン、トルエンスルホンアミド、アルキルベンゼン、ビフェニル、部分水添ターフェニル、ショウノウであり、ポリカーボネート樹脂を侵す溶剤がジオクチルフタレート、ブチルベンジルフタレート、トルエン、ベンゼン、ニトロベンゼン、ハロゲン化ベンゼン、キシレン、フェノール、ジエチレントリアミン、メタノール、エチルエーテル、アセトン、アセトアルデヒド、メチルエチルケトン、メチルイソブチルケトン、酢酸エチル、酢酸ブチル、酢酸ビニル、四塩化炭素、クロロホルム、塩化エチレン、塩化メチレン、二硫化炭素、トリクロルエチレン、トリエタノールアミン、エチレンジアミン、ジエチレントリアミン、ジメチルホルムアミド、ジオキサン、シクロヘキサノン、シクロヘキセン、シクロヘキサノール、アクリロニトリル、ピリジン、エチルアミン、ｍ−アミノアルコール、エチレンクロルヒドリン、メタクリル酸メチル、スチレン、塩化スルフリン、テトラヒドロフラン、チオフェンであることを特徴とする請求項１又は請求項２に記載のシーリング材。
【請求項４】
ポリカーボネート樹脂製基材の表面に光触媒層を形成してなるポリカーボネート樹脂製部材と他部材とを、有機ポリマー若しくは変性シリコーンポリマーを主成分とし且つポリカーボネート樹脂を侵す可塑剤及び溶剤を含有していないシーリング材でシールしてなることを特徴とする構築構造。
【請求項５】
ポリカーボネート樹脂製基材の表面に光触媒層を形成してなるポリカーボネート樹脂製部材より水上側に配設された部材同士を、有機ポリマー若しくは変性シリコーンポリマーを主成分とし且つポリカーボネート樹脂を侵す可塑剤及び溶剤を含有していないシーリング材でシールしてなることを特徴とする構築構造。
【請求項６】
光触媒層が５〜３５ｎｍの厚みを有することを特徴とする請求項４又は請求項５に記載の構築構造。
【発明の詳細な説明】
【技術分野】
【０００１】
本発明は、光触媒機能を有するポリカーボネート樹脂製部材に使用するシーリング材と、このシーリング材を用いた構築構造に関する。
【背景技術】
【０００２】
ポリカーボネート樹脂は、機械的強度、透光性、耐候性などに優れるため、カーポートやテラスの屋根材等の建築資材、高速道路の防音板や一般道路の側壁材や歩道橋の腰板等の道路資材などの構築構造素材に使用されている。そして、屋外で使用する屋根材や防音板や側壁材や腰板などにおいては、各部材の接合部分の水密性を持たせて水漏れを防止するために、当該接合部分にシーリング材を充填してシールしている。このシーリング材として、一般に、ポリカーボネート樹脂材にクラックなどの不具合を発生させることのないシリコーン系シーリング材が使用されている。
【０００３】
一方、近年、合成樹脂などの基材の表面に光触媒層を形成し、光触媒機能を付与したガラス、アルミパネル、アルミ押出し材、タイル、合成樹脂体などの種々の材質からなる製品が開発されている。これらの製品は、表面に露出する光触媒粒子により、悪臭を分解したり、抗菌・防黴作用をなしたり、親水性・防汚性を発揮したりするため、種々の用途への展開が行なわれている。そして、上記のポリカーボネート樹脂製の屋根材や防音板や側壁材や腰板などにも使用が検討され、親水性・防汚性を発揮する材料として期待されている。
【０００４】
このような光触媒機能を有する製品の継ぎ目をシールするシーリング材として、今までポリカーボネート樹脂材に一般に使用されてきたシリコーン系シーリング材を使用すると、シーリング材から低分子量のシリコーンオイルが析出して表層の光触媒層に付着するが、このシリコーンオイルがシリコン系の無機物であるために光触媒粒子では分解できずに、光触媒層に固着して光触媒機能を阻害し、シーリング材の周囲のみが疎水性となって塵などが付着するという問題があった。そのため、シリコーンオイルが余り染み出さない変性シリコーン系シーリング材を使用して、防汚効果、セルフクリーニング効果を長期に亘って安定して発揮させたものが開発されている（特許文献１）。
【特許文献１】特開２００２−１６７８７１号公報
【発明の開示】
【発明が解決しようとする課題】
【０００５】
しかし、特許文献１に記載されている変性シリコーンシーリング材は、そのシーリング材として必要な柔軟性や流動性を得るために、ジオクチルフタレートなどの可塑剤或は溶剤が含有されている。このジオクチルフタレートはポリカーボネート樹脂の良溶媒であるために、これをポリカーボネート樹脂板のシーリング材として使用すると、当該板にクラックなどを生じるという問題が新たに発生する。
本発明は上記問題を解決するためになされたものであり、光触媒機能を有するポリカーボネート樹脂製部材に使用できるシーリング材と、このシーリング材を用いた構築構造を提供することである。
【課題を解決するための手段】
【０００６】
そのため、本発明に係るシーリング材は、ポリカーボネート樹脂製基材の表面に光触媒層を形成してなるポリカーボネート樹脂製部材に使用するシーリング材であって、該シーリング材が有機ポリマー若しくは変性シリコーンポリマーを主成分とし、且つポリカーボネート樹脂を侵す可塑剤及び溶剤を含有していないことを特徴とするものである。
【０００７】
本発明に係る構築構造は、ポリカーボネート樹脂製基材の表面に光触媒層を形成してなるポリカーボネート樹脂製部材と他部材とを、有機ポリマー若しくは変性シリコーンポリマーを主成分とし且つポリカーボネート樹脂を侵す可塑剤及び溶剤を含有していないシーリング材でシールしてなることを特徴とするものである。
【０００８】
本発明の他の構築構造は、ポリカーボネート樹脂製基材の表面に光触媒層を形成してなるポリカーボネート樹脂製部材より水上側に配設された他部材同士を、有機ポリマー若しくは変性シリコーンポリマーを主成分とし且つポリカーボネート樹脂を侵す可塑剤及び溶剤を含有していないシーリング材でシールしてなることを特徴とするものである。
【０００９】
本発明のシーリング材において、さらに充填材と硬化剤を含むことが好ましい。また、ポリカーボネート樹脂を侵す可塑剤としては、フタル酸エステル系、脂肪族−塩基酸エステル、グリコールエステル、脂肪酸エステル、リン酸エステル、エポキシ、トリメリット酸エステル、クエン酸エステル、塩素化パラフィン、ポリエステル、グリコレート、ポリプロピレンアジペート、ポリプロピレンセバケート、トリアセチン、トリブチリン、トルエンスルホンアミド、アルキルベンゼン、ビフェニル、部分水添ターフェニル、ショウノウが挙げられ、ポリカーボネート樹脂を侵す溶剤としては、ジオクチルフタレート、ブチルベンジルフタレート、トルエン、ベンゼン、ニトロベンゼン、ハロゲン化ベンゼン、キシレン、フェノール、ジエチレントリアミン、メタノール、エチルエーテル、アセトン、アセトアルデヒド、メチルエチルケトン、メチルイソブチルケトン、酢酸エチル、酢酸ブチル、酢酸ビニル、四塩化炭素、クロロホルム、塩化エチレン、塩化メチレン、二硫化炭素、トリクロルエチレン、トリエタノールアミン、エチレンジアミン、ジエチレントリアミン、ジメチルホルムアミド、ジオキサン、シクロヘキサノン、シクロヘキセン、シクロヘキサノール、アクリロニトリル、ピリジン、エチルアミン、ｍ−アミノアルコール、エチレンクロルヒドリン、メタクリル酸メチル、スチレン、塩化スルフリン、テトラヒドロフラン、チオフェンが挙げられる。
本発明の構築構造において、光触媒層が５〜３５ｎｍの厚みを有することが好ましい。
【発明の効果】
【００１０】
光触媒機能を有するポリカーボネート樹脂製部材に使用するためのシーリング材が、有機ポリマー若しくは変性シリコーンポリマーを主成分とし且つポリカーボネート樹脂を侵す可塑剤及び溶剤を含有していないので、このシーリング材から低分子量のシリコーンオイルが析出することがなく、シーリング材でシールされた周囲も光触媒機能が発揮されて親水性となり防汚性能を発揮させることができる。そして、ポリカーボネート樹脂を侵すジオクチルフタレートなどの可塑剤及びトルエンなどの溶剤を含有していないので、シーリング材によりポリカーボネート樹脂が侵されることがなくてクラックなどの不具合が生ぜず、屋根材や防音板や側壁材や腰板などの屋外で使用される構築構造の素材として長期に使用可能となる。
【００１１】
そして、シーリング材に充填材と硬化剤を含むと、シーリング材としての充填能力を発揮すると共に、シール後は架橋・硬化して水密性を発揮し、シールされた部分からの水漏れをなくすことができる。
【００１２】
また、本発明のシーリング材を用いてポリカーボネート樹脂製部材と他部材とをシールした構築構造は、シーリング材からシリコーンオイルが析出することがないので、ポリカーボネート樹脂製部材のシールされた周囲は勿論のこと、いずれの箇所であっても光触媒機能が発揮されて親水性となり、防汚性に優れた屋根材とすることができ、さらに可塑剤及び溶剤によるクラックの発生もないので、長期に亘り屋根材や防音板や側壁材や腰板などの屋外で使用される構築構造を保持できる。
【００１３】
さらに、本発明のシーリング材を用いてポリカーボネート樹脂製部材より水上側に配設された他部材同士をシールした構築構造は、シーリング材からシリコーンオイルが析出することがないので、これがポリカーボネート樹脂製部材まで流れ落ちてくることがなく、ポリカーボネート樹脂製部材のいずれの箇所であっても光触媒機能が発揮されて親水性となり、防汚性に優れた部材とすることができ、さらに可塑剤及び溶剤も流れ落ちてくることがないので、これらによるクラックの発生もなく長期に亘り構築構造を保持できる。
【００１４】
また、光触媒層の厚みが５〜３５ｎｍであると、ポリカーボネート樹脂製部材を構成するポリカーボネート樹脂基材が熱伸縮しても、当該光触媒層がこの熱伸縮に追従してクラックが発生することがないので、ポリカーボネート樹脂製部材が白濁することがないし、光触媒機能も長期に亘り保持することができる。
【発明を実施するための最良の形態】
【００１５】
本発明の一実施形態を以下図面に基づいて説明するが、本発明はこの実施形態に限定されるものではない。
【００１６】
図１は本発明の構築構造の１つであるポリカーボネート樹脂製屋根構造を示す断面図、図２はその一部を拡大して示す断面図、図３はポリカーボネート樹脂製部材(板材)の拡大断面図である。
【００１７】
図１に示すポリカーボネート樹脂製屋根構造は、家屋の外壁Ｗに取り付けられたテラスＴなどの屋根構造であって、横桟１と縦桟２と支柱３とからなる骨組みに、ポリカーボネート樹脂製基材の表面に光触媒層を形成してなるポリカーボネート樹脂製部材（屋根板材４）を取り付けてなるものである。
【００１８】
横桟１は、外壁ＷにビスＢなどで固定された断面コ字状の上横桟１１と、上向きに開口する断面コ字状の挿入部１２ａとＵ字状の雨樋１２ｂとからなる下横桟１２とからなっており、この下横桟１２に支柱３が取り付けられていて支持されている。前記の上横桟１１は、図２に拡大して示すように、その上表面と外壁Ｗとをシーリング材Ｓ１にて水密的にシールされている。そして、この上横桟１１と下横桟１２とは複数の縦桟２で連結されてテラス屋根の骨組み構造を構成している。これらの上横桟１１、下横桟１２、縦桟２、支柱３は、アルミニウム或はアルミウム合金などで作られている。
【００１９】
屋根板材４は２本若しくは３本以上の縦桟２の上に架け渡されて載置され、その上端部４ａが上横桟１１のコ字状部１１ａに挿入されると共に下端部４ｂが下桟材１２のコ字状挿入部１２ａに挿入されて固定されている。そして、屋根板材４の上端部４ａの上表面と上横桟１１のコ字状部１１ａの内上面とは、図２に示すように、シーリング材Ｓ２にて水密的にシールされている。
【００２０】
この屋根板材４は、図３に示すように、ポリカーボネート樹脂からなる基材４１の上表面に、接着層４２と保護層４３と光触媒層４４とをこの順に積層形成したものであり、その厚みを１．５〜４．０ｍｍに、全光線透過率とヘーズとを３ｍｍ厚で夫々１０〜５０％、１〜５％としてある。
【００２１】
ポリカーボネート樹脂製基材４１は、透明でも半透明でも不透明でもよいが、熱線吸収性を有する基材４１であることが好ましい。この熱線吸収性基材４１であると、テラス内を外気温より１〜５℃程度低くすることができるうえに、熱線吸収剤の添加により低下した全光線透過率が塵などでさらに低下するのを光触媒層４４の親水性・防汚性機能で抑制できるので、設置時の全光線透過率の低下が余りなく、またヘーズも低下させることがない。その他、熱線吸収機能とは異なる熱線反射機能、紫外線カット機能、防曇機能などの他機能を、当該基材４１に付加させることもできる。
【００２２】
接着層４２は、ウレタン系樹脂、アクリル系樹脂、ポリビニルアルコール系樹脂、酢酸ビニル系樹脂、熱可塑性エポキシ系樹脂、シリコーン系樹脂などの接着性樹脂を用いて、厚さが０．１〜５０μｍとなるように形成されている。これらの接着性樹脂のうちでも、アクリル系樹脂が最も好ましく用いられる。
【００２３】
保護層４３は、光触媒層４４の光触媒作用が接着層４２やポリカーボネート樹脂製基材４１に作用するのを防止するための層であり、シリカなどの無機物とポリジメチルシロキサンやアクリル樹脂やフッ素樹脂などのバインダー樹脂とを均一に混合させた組成物、或は、シリコーン樹脂とアクリル樹脂との共重合樹脂などのように、無機物と有機物とからなる組成物で形成してなる無機−有機層であり、厚さが０．０１〜１０μｍとなるように形成されている。そして、この保護層３に紫外線吸収剤を含有させて、接着層４２と基材４１との劣化を防ぐようにしてもよい。
【００２４】
光触媒層４４は、光触媒粒子とシリカとが、必要に応じて１質量％以下の分散剤やバインダーと共に、均一に分散されて形成された層であって、そこに含有されている光触媒粒子により悪臭を分解したり、抗菌・防黴作用をなしたり、親水性による防汚作用を発揮するなどの光触媒機能を発揮する。
【００２５】
前記光触媒粒子は、光触媒機能を発揮できるものであれば特に限定されるものではないが、例えば酸化チタン、酸化亜鉛、酸化錫、ＳｒＴｉＯ３ 、ＷＯ３ などの金属酸化物が用いられる。この中でも、酸化チタン、特にアナターゼ型酸化チタンは、光触媒機能を良好に発揮するし、入手もし易いので最も好ましく用いられる。この光触媒粒子は、光触媒層４４の中に５〜５０質量％含有されている。５質量％以下では光触媒機能を発揮させることが困難であり、一方５０質量％以上にしても光触媒機能がそれ以上向上せず材料の無駄遣いとなる。
【００２６】
この光触媒層４４の厚みは５〜１００ｎｍにすることもできるが、屋根板材４などの太陽光に晒される場合はその厚みを５〜３５ｎｍにすることが好ましく、さらに好ましくは１０〜３０ｎｍである。該光触媒層４４は、前記の如く光触媒粒子とシリカとよりなる無機層であるので殆ど伸縮することはなく、その厚みが厚すぎると、基材４１の熱伸縮に追従することができない。そのため、屋根板材４が屋外に置かれて太陽光に当たると、基材４１が熱により熱伸縮し、これに追従できない光触媒層４４にクラックが発生し、外観的に白濁して実使用できなくなる。特に、屋根板材４が透明もしくは半透明であると、白濁により透明性を損なうので好ましくない。しかし、あまり薄過ぎると光触媒機能が低下し防汚性が発揮できない。そのため、光触媒層４４の厚みを５〜３５ｎｍにして、基材４１が熱により伸縮してもクラックが発生しないようにすると共に光触媒機能を発揮できるようにしている。
【００２７】
さらに、光触媒層４４の厚みが５〜３５ｎｍとなされていると、図１に示すように、屋根板材４を湾曲させても当該光触媒層４４にクラックを生じることなく施工することができる。この湾曲は、板材の曲率半径が２５０ｍｍ以上、好ましくは３００ｍｍ以上であればクラックを生じることなく施工できるが、これより小さな曲率半径になると光触媒層４４が伸びに追従できずにクラックを生じることとなる。
【００２８】
屋根板材４は、上記のような構造になされているので、表面の光触媒層４４に太陽光が当たることにより親水性が発揮され、屋根板材４に付着した塵などが、降雨時に、高度の親水性となった屋根板材４の表面から洗い流されて、きれいになる機能（防汚機能）を有すると共に、光触媒層４４にクラックを発生することがなくて長期に亘り採光を行うことができる屋根板材４となされている。
【００２９】
上横桟１１の上表面と外壁Ｗとシールしているシーリング材Ｓ１、及び屋根板材４と上横桟１１とをシールしているシーリング材Ｓ２とは、同じ組成のシーリング材Ｓが用いられている。
【００３０】
当該シーリング材Ｓは、有機ポリマー若しくは変性シリコーンポリマーを主成分とし、ポリカーボネート樹脂を侵す可塑剤及び溶剤を含有していない組成となされている。そして、必要に応じて充填材、硬化剤などが添加されている。
【００３１】
前記有機ポリマーとしては、オキシエチレンやオキシプロピレンなどのポリオキシアルキレン系、（メタ）アクリル酸エチルや（メタ）アクリル酸ブチルなどのアクリル酸エステル系、ポリエステル系、ポリオレフィン系、ポリサルファイド系、ポリアミド系、ポリカーボネート系、ポリウレタン系などの各ポリマー、及びこれらの各ポリマーにフッ素などのハロゲン元素を反応させて付加したポリマー、或はこれらの各ポリマーの末端や側鎖に、カルボキシル基やイソシアネート基やビニル基やアミド基やアミノ基などの反応基を有するポリマーなどが、単独で若しくは混合して用いられる。
【００３２】
また、前記変性シリコーンポリマーは、上記の各有機ポリマーの末端や側鎖に反応性ケイ素が導入された下記の一般式を有するポリマーであり、これらが単独で若しくは混合して用いられる。
【００３３】
【化１】
2006077123.tif 000003
但し、Ｒ１は、炭素数が１〜２０のアルキル基、炭素数が６〜２０のアリール基、炭素数が７〜２０のアラルキル基、或は有機ケイ素基である。
Ｘは、水素、ハロゲン、水酸基、アルコキシ基、アシルオキシ基、オキシム基、アミノ基、アミド基、アミノオキシ基、アルレニルオキシ基などであり、シロキサン結合を形成し得る官能基である。
ａは０、１、２の整数、ｂは０、１、２、３、の整数、ａ＝２のときはｂ＝３ではない。ｍは０〜１８の整数である。
【００３４】
この一般式を持つ変性シリコーンポリマーのなかでも、炭素数が１〜４のポリオキシアルキレンポリマーであって、末端がジメトキシメチルケイ素基である変性シリコーンポリマーが好ましく用いられる。
【００３５】
この変性シリコーンポリマーは、前記の有機ポリマーの末端或は側鎖にある水酸基、アルコキシド基、イソシアネート基、アミノ基、ビニル基などの官能基に、反応性を示す活性基及び反応性ケイ素基を有する化合物を反応させることで、容易に得ることができる。
【００３６】
上記の反応性を示す活性基及び反応性ケイ素基を有する化合物としては、γ−イソシアネートプロピルメチルジメトキシシラン、γ−イソシアネートプロピルメチルジエトキシシラン、ビニルトリクロロシラン、ビニルメチルジクロロシラン、ビニルジメチルクロロシラン、ビニルジメチルメトキシシラン、ジビニルジクロロシラン、ジビニルジメトキシシラン、ビニルメチルジクロロシラン、アリルメトキシジクロロシラン、アリルジメチルクロロシラン、アリルジメチルメトキシシラン、ジアリルジクロロシラン、ジアリルジメトキシシラン、Ｙ−メタクリロイルオキシプロピルトリメトキシシラン、Ｙ−メタクリロイルオキシプロピルメチルメトキシシランなどが用いられる。
【００３７】
また、シーリング材Ｓに含有されないポリカーボネート樹脂を侵す可塑剤としては、ジオクチルフタレートやジブチルフタレートやブチルベンジルフタレートなどのフタル酸エステル、リン酸トリブチルやリン酸トリグレジルなどのリン酸エステル、アジピン酸ジブチルやアジピン酸ジオクチル酸などの脂肪族−塩基酸エステル、ポリプロピレングリコールなどのグリコールエステル、グリセリンモノオレイン酸エステル、エポキシ、脂肪酸エステル、トリメリット酸エステル、クエン酸エステル、塩素化パラフィン、ポリエステル、グリコレート、ポリプロピレンアジペート、ポリプロピレンセバケート、トリアセチン、トリブチリン、トルエンスルホンアミド、アルキルベンゼン、ビフェニル、部分水添ターフェニル、ショウノウなどが挙げられる。これらの中でも、フタル酸エステルはポリカーボネート樹脂を良く侵すので、シーリング材に含有させるのは特に好ましくない。
【００３８】
逆に、ポリカーボネート樹脂を侵さずシーリング材に含有させてもよい可塑剤としては、鐘淵化学工業（株）製「カネカＭＳポリマー」などのシリル基を末端に有するポリエーテル樹脂、ポリエーテル、低分子量のアクリルポリマー、アルコール変性ジシクロペンタジエンや、ポリブテン、アタクチックポリオレフィンなどが挙げられる。
【００３９】
さらに、シーリング材Ｓに含有されないポリカーボネート樹脂を侵す溶剤としてはジオクチルフタレート、ブチルベンジルフタレート、トルエン、ベンゼン、ニトロベンゼン、ハロゲン化ベンゼン、キシレン、フェノール、ジエチレントリアミン、メタノール、エチルエーテル、アセトン、アセトアルデヒド、メチルエチルケトン、メチルイソブチルケトン、酢酸エチル、酢酸ブチル、酢酸ビニル、四塩化炭素、クロロホルム、塩化エチレン、塩化メチレン、二硫化炭素、トリクロルエチレン、トリエタノールアミン、エチレンジアミン、ジエチレントリアミン、ジメチルホルムアミド、ジオキサン、シクロへキサノン、シクロヘキセン、シクロヘキサノール、アクリロニトリル、ピリジン、エチルアミン、ｍ−アミノアルコール、エチレンクロルヒドリン、メタクリル酸メチル、スチレン、塩化スルフリン、テトラヒドロフラン、チオフェンなどが挙げられる。これらの中でも、トルエン、ベンゼン、キシレンはポリカーボネート樹脂を良く侵すので、シーリング材に含有させるのは特に好ましくない。
【００４０】
逆に、ポリカーボネート樹脂を侵さずシーリング材に含有させてもよい溶剤としては、エタノールなどの炭素数が２以上の低級アルコール、ヘキサン、エチレングリコール、或は、ノナン、デカン、ドデカンなどの１５０〜２５０℃の沸点を持つ溶剤などが挙げられる。
【００４１】
本発明のシーリング材Ｓは、上記の有機ポリマー或は変性シリコーンポリマーを主成分とし、ポリカーボネート樹脂を侵す上記の可塑剤も溶剤も共に含むことがない組成物である。しかし、該シーリング材Ｓが可塑性や柔軟性や流動性に不足する場合は、ポリカーボネート樹脂を侵すことがない上記の可塑剤や溶剤を添加し、必要な可塑性や柔軟性や流動性を得ることによりシーリング材としての性能を確保することができる。
【００４２】
さらに、必要に応じて充填材、硬化剤、粘着付与樹脂、酸化防止剤、紫外線吸収剤、顔料、染料、界面活性剤、希釈剤、接着付与剤、遥変剤、安定剤、水分吸収剤、発泡剤などが添加される。
【００４３】
上記の充填剤としては、炭酸カルシウム、クレー、タルク、酸化チタン、亜鉛華、シリカ、珪藻土、硫酸バリウム、カオリン、珪酸アルミニウム、酸化亜鉛、カーボンブラック、ガラスバルーン、プラスチックバルーンなどが用いられる。
また、硬化剤としては、ジブチル錫ジラウレートやジオクチル錫マレートなどの有機錫化合物、ジブチルアミン−２−エチルヘキサエートなどのアミン化合物、酸性リン酸エステルとアミンとの化合物、多価カルボン酸、テトラブチルチタネートやトリエタノールアミンチタネートなどの有機チタネート化合物、酸性リン酸エステルなどが用いられる。
【００４４】
このようにして得られたシーリング材Ｓは、上記の光触媒層４４を形成したポリカーボネート樹脂製屋根板材４が屋根骨組みに載置された後に、当該屋根板材４の水上側に配設された他部材である外壁Ｗと上横桟１１との接合部分、及び屋根板材４と上横桟１１（他部材）との接合部分とに充填されて水密的にシールしている。なお、屋根板材同士の接合部分にも当該シーリング材Ｓを使用して水密的にシールしてもよい。
【００４５】
このシーリング材Ｓの主成分が有機ポリマーであると、シーリング材Ｓから未反応のモノマーや低分子量のオリゴマーなどが析出するが、これらは光触媒層４４により分解されるために、これらがシーリング材Ｓ２の周囲に析出・付着しても、或はシーリング材Ｓ１から流れ落ちて付着しても光触媒機能が発揮されて分解され親水性を維持する。
【００４６】
一方、シーリング材Ｓの主成分が変性シリコーンポリマーであると、低分子量シリコーンオイルが析出することがないし、析出したとしてもシリコンの量が極僅かであるので光触媒層４４により分解され、シーリング材Ｓ２周囲であっても或はシーリング材Ｓ１から流れ落ちても光触媒機能が発揮されて親水性を維持する。
【００４７】
そして、シーリング材Ｓには、ポリカーボネート樹脂を侵す可塑剤も溶剤も共に含まれていないので、ポリカーボネート樹脂製の屋根板材４に付着するように、屋根板材４と上横桟１１との接合部分に充填しても、当該シーリング材Ｓ２がポリカーボネート樹脂製屋根板材４にクラックを発生させることがない。
【００４８】
上記各実施形態において、シーリング材Ｓは外壁Ｗと上横桟１１との接合部分及び屋根板材４と上横桟１１との二箇所の接合部分に充填して水密的にシールさせているが、いずれか一方のみに充填する場合であっても、当該シーリング材Ｓを使用することが必要である。また、他の個所であっても、屋根板材４に接するか或は水上側に位置する個所である場合は、本発明のシーリング材Ｓを使用することが好ましい。なお、水下側などの他の個所を接続させる場合にも、本発明のシーリング材を使用することも可能である。
【００４９】
また、上記実施形態はテラスの屋根構造の場合であるが、その他のバルコニー、カーポート、アーケードなどの種々の屋根構造に使用できる。さらに、マンションなどのベランダや通路に設けられる腰板、有機窓ガラス、鉄道駅のホームに立設された防風壁や屋根材などの建築資材、或は、高速道路の防音板、一般道路と歩道を仕切る側壁材、一般道路の路肩に立設された防音板、歩道橋の腰板や屋根材等の道路資材、看板資材、屋外ディスプレイ資材などの、屋外で使用されるポリカーボネート樹脂製の光触媒機能を有する樹脂部材を使用した各種用途の構築構造においても、本発明のシーリング材を用いることが必要であり、その用途、構造は特に限定されるものではない。
【００５０】
以下実施例に基づいて具体的に説明する。
（光触媒機能を有するポリカーボネート樹脂製板材の作製）
光触媒酸化チタンの微粉末とシリカを含む市販の光触媒層用塗料を、ポリエチレンテレフタレートフィルムの片面に、厚さ（ドライ）が３０ｎｍとなるように塗布し、１００℃の雰囲気中で３０分間、乾燥・固化させて光触媒層を形成した。そして、この光触媒層の上に、ポリジメチルシロキサンとアクリル樹脂とを均一に混合して調整した保護層用塗料を１μｍ（ドライ）の厚さに塗布し、１００℃の雰囲気中で３０分間、乾燥・固化させて保護層を形成した。さらに、この保護層の上に、アクリル系接着剤及び紫外線吸収剤を均一に混合した接着層用塗料を３μｍ（ドライ）の厚さに塗布し、１００℃の雰囲気中に３０分間、乾燥・固化させて接着層を形成することにより、転写フィルムを作製した。
【００５１】
厚さ３ｍｍの板状のポリカーボネート基材（タキロン（株）製）の上側表面に、上記転写フィルムの接着層がポリカーボネート基材側となるように重ね合わせて、温度２７０℃、圧力２ＭＰａの条件で熱圧着し、転写フィルムの接着層、保護層、光触媒層をポリカーボネート基材の表面に転写後、ポリエチレンテレフタレートフィルムを剥離し、板状の透光性の光触媒層付きポリカーボネート樹脂板（光触媒ポリカ板）を作製した。
【００５２】
［実施例１］
上記の如くして作製した光触媒ポリカ板の光触媒層の表面に、セメダイン（株）製のポリカーボネート樹脂を侵す可塑剤および溶剤を含有していない変性シリコーンシーリング材「スーパーシール」をハ字状に塗布した試験片１を得た。
この試験片１の水接触角を、ブラックライトブルー（ＢＬＢ）ランプにて１ｍＷ／ｃｍ２の紫外線を１週間照射した後に画像処理接触角度計［協和界面科学（株）製、ＣＡ−Ａ］を用いて、シーリング材から１０ｃｍ離れたＡ箇所、及び２ｃｍ離れたＢ箇所の２箇所について測定したところ、表１に示すように、Ａ、Ｂの２箇所は共に５°とほぼ同じであった。さらに、試験片１の光触媒層表面に散水して濡れ性を観察したところ、十分に濡れて親水性を示した。
【００５３】
また、この試験片１を屋外に３ヶ月間放置した後に、放置前と同様にして、試験片１の２箇所Ａ、Ｂの水接触角を測定したところ、Ａ、Ｂの２箇所は共に５°と同じであり、散水した状態を観察しても親水性を示した。
さらに、前記光触媒ポリカ板を曲率半径３００ｍｍで曲げ、この曲げられた部分に上記の「スーパーシール」を塗布して曲げ試験片２を得た。そして、この曲げ試験片２のシーリング材周辺の外観を観察したところクラックは発生していなかった。さらに、この曲げ試験片２を６０℃の恒温室に入れてクラックが発生するまでの時間を測定したところ、３ヶ月（２１６０時間）経ってもクラックは発生しなかった。
【００５４】
［比較例１］
前記光触媒ポリカの光触媒層の表面に、日本シーカ（株）製のポリカーボネート樹脂を侵す溶剤であるトルエンを含有するウレタンシーリング材「シーカフレックス２２１」を、実施例１と同様に塗布した試験片３を得た。
この試験片３を実施例１と同様にして、Ａ箇所及びＢ箇所の２箇所の水接触角を測定すると共に、実施例１と同じ場所の屋外に３ヶ月放置した後のＡ、Ｂの２箇所の水接触角を測定し、さらに散水状態を観察した。さらに、曲率半径３００ｍｍに曲げて「シーカフレックス２２１」を塗布した曲げ試験片４のクラック発生の有無を観察すると共に恒温室でクラックが発生するまでの時間を測定した。これらの結果をまとめて表１に併記した。
【００５５】
［比較例２］
前記光触媒ポリカの光触媒層の表面に、セメダイン（株）製のシリコーン系シーリング材「シリコーンシーラント８０５０」を、実施例１と同様に塗布した試験片５を得た。
この試験片５を実施例１と同様にして、Ａ箇所及びＢ箇所の２箇所の水接触角を測定すると共に、実施例１と同じ場所の屋外に３ヶ月放置した後のＡ、Ｂの２箇所の水接触角を測定し、さらに散水状態を観察した。この散水状態の観察において、屋外放置後のＡ箇所は親水性を示したが、Ｂ箇所は水を弾いて疎水性を示したので、疎水性となっている箇所までのシーリング材からの距離を測定したところ、６ｃｍであった。さらに、曲率半径３００ｍｍに曲げて「シリコーン系シーラント８０５０」を塗布した曲げ試験片６のクラック発生の有無を観察すると共に恒温室でのクラックが発生するまでの時間を測定した。これらの結果をまとめて表１に併記した。
【００５６】
【表１】
2006077123.tif 000004
【００５７】
この表１より、実施例１及び比較例１は、屋外放置前でも後であっても、Ａ箇所は勿論のこと、シーリング材周囲であるＢ箇所においても、水接触角が５°となり、親水性を呈して光触媒機能が発揮されていることがわかった。しかし、比較例２は屋外に放置した後では、Ａ箇所は親水性を呈していたが、Ｂ箇所では疎水性を呈していて光触媒機能が発揮されていないことがわかる。これは、比較例２に使用したシリコーン系シーリング材からシリコーンオイルが析出して、約６ｃｍまで流れ出したためであると考えられる。
【００５８】
また、実施例１と比較例２の曲げ試験片２、６は、シーリング材の塗布直後であっても、また恒温室に２１６０時間（３ヶ月）入れた後であってもクラックが発生せず、基材がポリカーボネート製であっても問題を生じないことがわかった。しかし、比較例１の曲げ試験片４は、シーリング材の塗布直後ではクラックは発生しなかったが、恒温室に１６８時間（１週間）経過した後でクラックが発生した。これは比較例１に使用したウレタンシーリング材に含有されているトルエンが、光触媒層を通して基材のポリカーボネート樹脂にまで達して該樹脂を侵したためと考えられる。
この結果から、光触媒ポリカの光触媒機能を低下させず且つクラックも発生させず実使用可能なシーリング材は、実施例１で使用した「スーパーシール」であることがわかった。
【図面の簡単な説明】
【００５９】
【図１】本発明の構築構造の一実施形態に係るポリカーボネート樹脂製屋根構造を示す断面図である。
【図２】同ポリカーボネート樹脂製屋根構造の一部を拡大して示す断面図である。
【図３】ポリカーボネート樹脂製部材(屋根板材)の拡大断面図である
【符号の説明】
【００６０】
１    横桟
１１  上横桟
１２  下横桟
２    縦桟
３    支柱
４    屋根板材（ポリカーボネート樹脂製部材）
Ｓ    シーリング材
【図１】
2006077123.tif 000005
【図２】
2006077123.tif 000006
【図３】
2006077123.tif 000007